(57)【要約】【課題】簡便にコーティング層の剥離を防止し得るタンディッシュの製造方法を提供する。【解決手段】鉄皮１と、本体部３と、マグネシア質のコーティング層４と、を備えるタンディッシュ１００の製造方法において、加熱消失性の紐状部材１１を、少なくとも中枠１０の一方の長辺側側面から底部下面を介して他方の長辺側側面まで沿わせて固定する紐固定工程と、紐状部材１１付きの中枠１０とパーマれんが２との間に流し込み材を流し込む流し込み工程と、流し込んだ流し込み材が硬化した後、紐状部材１１の中枠１０への固定を解除し中枠１０を取り外す脱枠工程と、中枠１０を取り外し紐状部材１１が食い込んだ状態の本体部３を加熱し乾燥させるとともに紐状部材１１を消失させる加熱乾燥消失工程と、乾燥させた本体部３の表面にコーティング材を施しコーティング層４を形成するコーティング工程と、を備える。【選択図】図４
2018192481.tif 000002
【特許請求の範囲】
【請求項１】
平面視略矩形状に配置された鉄皮と、
前記鉄皮の内側に配置されたパーマれんがと、
前記パーマれんがの内側に形成された本体部と、
前記本体部の内側に施されたコーティング層と、を備えるタンディッシュの前記本体部を形成するに際し、平面視略矩形状の中枠を前記パーマれんがの内側に配置し前記中枠と前記パーマれんがとの間に流し込み材を流し込むタンディッシュの製造方法において、
加熱消失性の紐状部材を、少なくとも前記中枠の一方の長辺側側面から底部下面を介して他方の長辺側側面まで沿わせて固定する紐固定工程と、
前記紐状部材付きの前記中枠と前記パーマれんがとの間に流し込み材を流し込む流し込み工程と、
前記流し込んだ流し込み材が硬化した後、前記紐状部材の前記中枠への固定を解除し前記中枠を取り外す脱枠工程と、
前記中枠を取り外し前記紐状部材が食い込んだ状態の本体部を加熱し乾燥させるとともに前記紐状部材を消失させる加熱乾燥消失工程と、
前記乾燥させた本体部の表面にコーティング材を施し前記コーティング層を形成するコーティング工程と、を備えることを特徴とするタンディッシュの製造方法。
【請求項２】
平面視略矩形状に配置された鉄皮と、
前記鉄皮の内側に配置されたパーマれんがと、
前記パーマれんがの内側に形成された本体部と、
前記本体部の内側に施されたコーティング層と、を備えるタンディッシュの前記本体部を形成するに際し、平面視略矩形状の中枠を前記パーマれんがの内側に配置し前記中枠と前記パーマれんがとの間に流し込み材を流し込むタンディッシュの製造方法において、
紐状部材を、少なくとも前記中枠の一方の長辺側側面から底部下面を介して他方の長辺側側面まで沿わせて固定する紐固定工程と、
前記紐状部材付きの前記中枠と前記パーマれんがとの間に流し込み材を流し込む流し込み工程と、
前記流し込んだ流し込み材が硬化した後、前記紐状部材の前記中枠への固定を解除し前記中枠を取り外す脱枠工程と、
前記中枠を取り外した本体部に食い込んだ前記紐状部材を取り除く紐取り除き工程と、
前記紐状部材が取り除かれた本体部を加熱し乾燥させる加熱乾燥工程と、
前記乾燥させた本体部の表面にコーティング材を施し前記コーティング層を形成するコーティング工程と、を備えることを特徴とするタンディッシュの製造方法。
【請求項３】
前記コーティング層がマグネシア質であることを特徴とする請求項１又は２に記載のタンディッシュの製造方法。
【請求項４】
前記紐状部材を複数本設け、前記紐状部材間に加熱消失性の横架材を架け渡したことを特徴とする請求項１乃至３のうちいずれか一つに記載のタンディッシュの製造方法。
【請求項５】
前記紐状部材はゴム製であることを特徴とする請求項１乃至４のうちいずれか一つに記載のタンディッシュの製造方法。
【請求項６】
バネを介して前記紐状部材を前記中枠に固定することを特徴とする請求項１乃至４のうちいずれか一つに記載のタンディッシュの製造方法。
【発明の詳細な説明】
【技術分野】
【０００１】
本発明は、連続鋳造設備で用いられるタンディッシュの製造方法に関するものである。
【背景技術】
【０００２】
溶鋼の連続鋳造では、取鍋内の溶鋼は一旦タンディッシュに移されてから鋳型に送り込まれる。
タンディッシュは、図１０に示すように、鉄皮の内側に配置されたパーマれんがと、その内側に形成された本体部（キャスタブル）と、本体部の内側に施されたコーティング層を備える。
【０００３】
コーティング層はマグネシア質の不定形耐火物よりなるコーティング材を、タンディッシュの整備時に毎回、本体部の内側全体に吹付けてなる。鋳造後コーティング層は解体し除去される。これにより、タンディッシュ内にスラグや地金を残存させることはなく、タンディッシュは、常にフレッシュな状態で溶鋼を受鋼することができる。そのため、鋼中介在物の生成を抑制し、溶鋼の汚染を防止することができる。
【０００４】
また、コーティング層は本体部に発生した亀裂への地金差しの防止や、本体部が、直接溶鋼やスラグと接触することで生じる溶損や摩耗などの損傷を防止することができる。更に、溶鋼の保温性を高めることができる。
コーティング層は上記の理由から、吹付け後から乾燥昇熱時、また鋳造中に剥離落下することはあってはならないことであり、それを防止することが重要である。
仮にコーティング層が剥離すると本体部で直に溶鋼を受けることになるため、本体部の損傷が進む。また、本体部に亀裂があれば地金が差しこみ、漏鋼トラブルの危険がある。
【０００５】
ここで、流し込み材を流し込むときに用いられる中枠は再使用されるが、前回の施工時の流し込み材等の異物が中枠に付着していると、その異物が今回施工した本体部に噛み込み、脱枠が困難となる。
よって中枠を使用する前にはヘラ等を用いて、中枠に付着した異物が除去される。
そして、脱枠をより容易にするために、異物除去後、中枠には離型剤（グリス等）が塗布される。
【０００６】
このため、施工された本体部の表面は滑らかとなり、一方、この本体部の表面の滑らかさのためにコーティング材は本体部に付着し難く、更に、形成されたコーティング層は受鋼前の昇熱乾燥中あるいは鋳造中に本体部から剥離し易い。
【０００７】
そこで、コーティング層４を剥離し難くさせる方法が開示されている（例えば、特許文献１乃至３参照）。
特許文献１に記載の発明では、本体部３の表面に直径１００〜２００ｍｍ、高さ２〜５ｍｍの凹凸部を形成する。この凹凸部は、耐火性のモルタルで構成される。
この凹凸部が引っ掛かりとなるので、コーティング層４が剥離し難くなる。
【０００８】
特許文献２又は３に記載の発明では、コーティング材の吹付け条件を工夫することにより、コーティング層４を剥離し難くした。
【先行技術文献】
【特許文献】
【０００９】
【特許文献１】特開２０１１−２４５５３２号公報
【特許文献２】特開２０１３−１１１６５０号公報
【特許文献３】特開２０１０−２２１２２７号公報
【発明の概要】
【発明が解決しようとする課題】
【００１０】
しかしながら、特許文献１に記載の発明では、本体部３に対して凹凸部を一つ一つ塗布しなければならないので、非常に手間が掛かる。
また、特許文献２又は３に記載の発明でも、吹付け条件が詳細に設定されており、施工方法を細かく管理しなければならない。
【００１１】
そこで、本発明の目的とするところは、簡便にコーティング層の剥離を防止し得るタンディッシュの製造方法を提供することにある。
【課題を解決するための手段】
【００１２】
上記の目的を達成するために、本発明の請求項１に記載のタンディッシュ（１００）の製造方法は、平面視略矩形状に配置された鉄皮（１）と、前記鉄皮（１）の内側に配置されたパーマれんが（２）と、前記パーマれんが（２）の内側に形成された本体部（３）と、前記本体部（３）の内側に施されたコーティング層（４）と、を備えるタンディッシュ（１００）の前記本体部（３）を形成するに際し、平面視略矩形状の中枠（１０）を前記パーマれんが（２）の内側に配置し前記中枠（１０）と前記パーマれんが（２）との間に流し込み材を流し込むタンディッシュ（１００）の製造方法において、加熱消失性の紐状部材（１１）を、少なくとも前記中枠（１０）の一方の長辺側側面から底部下面を介して他方の長辺側側面まで沿わせて固定する紐固定工程と、前記紐状部材（１１）付きの前記中枠（１０）と前記パーマれんが（２）との間に流し込み材を流し込む流し込み工程と、前記流し込んだ流し込み材が硬化した後、前記紐状部材（１１）の前記中枠（１０）への固定を解除し前記中枠（１０）を取り外す脱枠工程と、前記中枠（１０）を取り外し前記紐状部材（１１）が食い込んだ状態の本体部（３）を加熱し乾燥させるとともに前記紐状部材（１１）を消失させる加熱乾燥消失工程と、前記乾燥させた本体部（３）の表面にコーティング材を施し前記コーティング層（４）を形成するコーティング工程と、を備えることを特徴とする。
【００１３】
また、請求項２に記載のタンディッシュ（１００）の製造方法は、平面視略矩形状に配置された鉄皮（１）と、前記鉄皮（１）の内側に配置されたパーマれんが（２）と、前記パーマれんが（２）の内側に形成された本体部（３）と、前記本体部（３）の内側に施されたコーティング層（４）と、を備えるタンディッシュ（１００）の前記本体部（３）を形成するに際し、平面視略矩形状の中枠（１０）を前記パーマれんが（２）の内側に配置し前記中枠（１０）と前記パーマれんが（２）との間に流し込み材を流し込むタンディッシュ（１００）の製造方法において、紐状部材（１１）を、少なくとも前記中枠（１０）の一方の長辺側側面から底部下面を介して他方の長辺側側面まで沿わせて固定する紐固定工程と、前記紐状部材（１１）付きの前記中枠（１０）と前記パーマれんが（２）との間に流し込み材を流し込む流し込み工程と、前記流し込んだ流し込み材が硬化した後、前記紐状部材（１１）の前記中枠（１０）への固定を解除し前記中枠（１０）を取り外す脱枠工程と、前記中枠（１０）を取り外した本体部（３）に食い込んだ前記紐状部材（１１）を取り除く紐取り除き工程と、前記紐状部材（１１）が取り除かれた本体部（３）を加熱し乾燥させる加熱乾燥工程と、前記乾燥させた本体部（３）の表面にコーティング材を施し前記コーティング層（４）を形成するコーティング工程と、を備えることを特徴とする。
【００１４】
また、請求項３に記載のタンディッシュ（１００）の製造方法は、前記コーティング層がマグネシア質であることを特徴とする。
【００１５】
また、請求項４に記載のタンディッシュ（１００）の製造方法は、前記紐状部材（１１）を複数本設け、前記紐状部材（１１）間に加熱消失性の横架材（１２）を架け渡したことを特徴とする。
【００１６】
また、請求項５に記載のタンディッシュ（１００）の製造方法は、前記紐状部材（１１）はゴム製であることを特徴とする。
【００１７】
また、請求項６に記載のタンディッシュ（１００）の製造方法は、バネ（１３）を介して前記紐状部材（１１）を前記中枠（１０）に固定することを特徴とする。
【００１８】
ここで、上記括弧内の記号は、図面および後述する発明を実施するための形態に掲載された対応要素または対応事項を示す。
【発明の効果】
【００１９】
本発明の請求項１に記載のタンディッシュの製造方法によれば、加熱消失性の紐状部材を、少なくとも中枠の一方の長辺側側面から底部下面を介して他方の長辺側側面まで沿わせて固定し、流し込み材を流し込むので、本体部に溝を形成することができる。その溝が引っ掛かりになるので、本体部へ施工したコーティング層が剥離し難くなる。仮に、請求項３に記載のようにコーティング層が、膨張率が大きく膨張により迫り出し易いマグネシア質であっても、剥離し難い。
しかも、脱枠後に本体部を加熱し乾燥させるとともに紐状部材を消失させるので、溝を形成するための手間がほとんど掛からず簡便である。
また、消失する紐状部材は安価であるので、コーティング層を形成するごとに新しい紐状部材を用いてもメリットのほうが大きい。
【００２０】
また、請求項２に記載のタンディッシュの製造方法のように、脱枠後にわざわざ紐状部材を取り除いてもよい。
【００２１】
また、請求項４に記載のタンディッシュの製造方法によれば、請求項１乃至３のうちいずれか一つに記載の発明の作用効果に加え、紐状部材を複数本設け、紐状部材間に加熱消失性の横架材を架け渡したので、コーティング層がさらに剥離し難い。
【００２２】
また、請求項５に記載のタンディッシュの製造方法によれば、請求項１乃至４に記載の発明の作用効果に加え、紐状部材はゴム製であるので、中枠に固定したときに紐状部材に緩みが生じ難い。
【００２３】
また、請求項６に記載のタンディッシュの製造方法によれば、請求項１乃至４に記載の発明の作用効果に加え、バネを介して紐状部材を中枠に固定するので、中枠に固定したときに紐状部材に緩みが生じ難く、確実に本体部の表面に溝を形成することができる。
【００２４】
なお、本発明のタンディッシュの製造方法のように、加熱消失性の紐状部材を、少なくとも中枠の一方の長辺側側面から底部下面を介して他方の長辺側側面まで沿わせて固定する点は、上述した特許文献１乃至３には全く記載されていない。
【図面の簡単な説明】
【００２５】
【図１】タンディッシュを示す概略平面図であり、（ａ）は箱型タンディッシュを、（ｂ）は舟型タンディッシュをそれぞれ示す。
【図２】本発明の実施形態に係るタンディッシュにおける本体部を示す斜視図である。
【図３】本発明の実施形態に係る中枠を示す側面図である。
【図４】本発明の実施形態に係る中枠を示す正面図である。
【図５】図３の詳細部分側面図である。
【図６】本発明の実施例１に係るタンディッシュを示す平面概略図である。
【図７】本発明の実施例１におけるコーティング層の脱落率を示す表である。
【図８】本発明の実施例２におけるコーティング層の脱落率を示す表である。
【図９】本発明の他の実施形態に係るタンディッシュの製造方法における部分側面図である。
【図１０】タンディッシュを示す部分断面図である。
【発明を実施するための形態】
【００２６】
（実施形態）
図１乃至図５、及び図１０を参照して、本発明の実施形態に係るタンディッシュ１００の製造方法を説明する。
このタンディッシュ１００は、図１０に示すように鉄皮１と、パーマれんが２と、本体部３と、コーティング層４を備える。
そして、特にコーティング材の施工方法を特徴とするものである。
従来例で示したものと同一部分には同一符号を付した。
【００２７】
コーティング層４の剥離はタンディッシュ１００の形状にも左右され、図１（ａ）に示すような側壁が平面で面積の広い箱型タンディッシュ１００で発生しやすい。箱型タンディッシュ１００では平面が広いため、材料の膨張による迫出しが生じ易く、剥離が起きやすい。
一方、図１（ｂ）に示すような側壁が膨れた形状をした舟型タンディッシュ２００では、その構造上、材料の膨張による迫出しが起きにくいため剥離することは少ない。
本実施形態では図１（ａ）の箱型タンディッシュ１００について説明する。
【００２８】
鉄皮１は、平面視略矩形状に配置され、底部は上方開口部よりも面積が狭くなっており、風呂桶状（開口箱型）である。
【００２９】
パーマれんが２は、耐熱性・断熱性を有するれんがであり、鉄皮１の内側に配置され、漏鋼の防止と断熱性を高めることを目的に二層構造となるように配置されるのが一般的である。
【００３０】
本体部３は、パーマれんが２の内側に、流し込み材を流し込んで形成される。
本体部３の内側表面には複数の溝が形成されている。なお、図ではこの溝は省略している。
図２に示すように、上端における内寸は、長さ８０００ｍｍ、幅１４００ｍｍであり、底面における内寸は、長さ７０００ｍｍ、幅７００ｍｍである。また、内寸高さは１５００ｍｍである。
【００３１】
コーティング層４は、本体部３の内側にマグネシア質のコーティング材を吹付け施工することで形成される。
コーティング材はマグネシア材質のため熱膨張率が大きい。１３００℃での膨張率は１．２〜１．３％と大きく、膨張により迫り出し易い。
マグネシア質コーティング材を使用し、鋳造後の整備時に毎回、解体除去され再び本体部３の内側に吹付け施工されることで、次のキャストにスラグや地金の持ち込みを防止できる。
またコーティング層４があるため、基本的には本体部３に直接溶鋼が触れないので、本体材の保護になる。
【００３２】
このように構成されるタンディッシュ１００の製造方法、特に、本体部３の形成以降の製造方法について説明する。
このタンディッシュ１００の製造方法は、紐固定工程と、流し込み工程と、脱枠工程と、加熱乾燥消失工程と、コーティング工程を、この記載の順に備える。
【００３３】
まず紐固定工程では、図３及び図４に示すように、加熱消失性の紐状部材１１を複数本、それぞれ中枠１０の一方の長辺側側面から底部下面を介して他方の長辺側側面まで沿わせて固定する。図３〜図５の黒丸は、結び付けた固定部分を意味する。
詳しくは、図５に示すように中枠１０の上端には突起物１０ａが設けられており、その突起物１０ａに対して紐状部材１１の端部を結び付ける。このとき、紐状部材１１に緩みが生じないように中枠１０に密着した状態で固定する。
この固定位置は、流し込み工程において流し込み材が流し込まれる上端面よりは高い位置である。つまり、その固定位置は流し込み材で埋没しない。
また、流し込み材は粘度が高いので、流し込み時に紐状部材１１が中枠１０から外れない程度に強固に固定する必要がある。
【００３４】
そして、図４に示すように、紐状部材１１間に加熱消失性の横架材１２を互い違いに架け渡し、縦の紐状部材１１に結び付けて固定した。本実施形態では横架材１２も縦方向と同じ紐状部材とした。
ここで、この後の工程である加熱乾燥消失工程において、一般的にタンディッシュ１００内雰囲気の最終温度は５００℃以上となるため、紐状部材１１の材質を５００℃未満で消失する綿製とした。
【００３５】
なお、流し込み前は中枠１０の表面に付着した異物（前回の流し込み材）をヘラで除去する。中枠１０の表面を平滑にした後は、離型材（グリス等）を塗布し、脱枠を容易にする。
【００３６】
次に流し込み工程では、紐状部材１１付きの中枠１０をパーマれんが２の内側に配置し、中枠１０とパーマれんが２との間に流し込み材を流し込む。
【００３７】
次に脱枠工程では、約１日養生し流し込んだ流し込み材が硬化した後、紐状部材１１の中枠１０への固定を解除し、中枠１０を上方に引き上げて取り外す。このとき、紐状部材１１は硬化した本体部３（流し込み材）の表面に食い込んだ状態である。
【００３８】
次に加熱乾燥消失工程では、紐状部材１１が食い込んだ状態の本体部３を加熱し乾燥させる。
ここでは、５００℃まで昇温させるが、従来のタンディッシュ１００の製造方法においても脱枠後の本体部３の乾燥では５００℃まで昇温させるものであって、本工程は従来の工程と何ら変わるものではない。
そして、この昇温状態で紐状部材１１が自然発火して消失する。
【００３９】
最後にコーティング工程では、乾燥させた本体部３の表面に対し自動吹付け装置によってコーティング材を吹付け施工し、均一の厚みのコーティング層４を形成する
【００４０】
以上のように構成及び製造されたタンディッシュ１００によれば、加熱消失性の紐状部材１１を、中枠１０の一方の長辺側側面から底部下面を介して他方の長辺側側面まで沿わせて固定し、流し込み材を流し込むので、本体部３に溝を形成することができる。その溝が引っ掛かりになるので、本体部３へ施工したコーティング層４が剥離し難くなる。
しかも、脱枠後に本体部３を加熱し乾燥させるとともに紐状部材１１を消失させるので、溝を形成するための手間がほとんど掛からず簡便である。
また、消失する紐状部材１１は安価であるので、コーティング層４を形成するごとに新しい紐状部材１１を用いてもメリットのほうが大きい。
【００４１】
また、紐状部材１１を複数本設け、紐状部材１１間に加熱消失性の横架材１２を架け渡したので、コーティング層４がさらに剥離し難い。
【００４２】
（実施例１）
次に、横架材１２を用いない場合、紐状部材１１の間隔によってコーティング層４の脱落率（剥離脱落の発生比率）がどのように変化するかを実験した。
図６及び７に示すように、用いた紐状部材１１（ロープ）の寸法はφ１０ｍｍ、コーティング材の吹付け厚は２０ｍｍである。ロープは断面円形である。
そして、ロープ間隔を、ロープなし、２０００ｍｍ、１０００ｍｍ、５００ｍｍとした。
図６に示す、本体部３の開口部を横切る黒い線は実際に紐状部材１１が横切っているわけではなく、紐状部材１１がタンディッシュ１００長手方向（左右方向）においてどの位置に配置されているかを示したものである。
また、図６各図の中枠１０の上の数字は、中枠１０内側左端からの距離の目安とするために示している。
実験結果は図７の通りである。
【００４３】
（実施例２）
次に、扁平形状のロープを使用した。これも実施例１と同様に横架材１２は用いていない。
図８に示すようにロープの寸法は１０ｍｍ×３０ｍｍ、コーティング材の吹付け厚は２０ｍｍである。
そして、ロープ間隔を、ロープなし、２０００ｍｍ、１０００ｍｍとした。
その結果、断面円形のものより、広いロープ間隔で脱落率が０％となったことがわかる。
【００４４】
（考察）
次に、上記実験結果をふまえた考察を行う。
１．溝の形成について
溝に吹付け材料を確実に充填し、壁に吹付けた材料全体と一体となった引っ掛かり部を形成するために、溝の深さと幅の寸法とその溝の本数は重要となる。
溝の幅と深さが小さ過ぎる場合、材料の充填が不十分となり、引っ掛かり部が形成されない。
溝の深さが深過ぎる場合、その形成された溝が起点となり本体材に亀裂が生じる可能性がある。
【００４５】
２．溝の幅（紐状部材１１の外径寸法）
溝の幅は最低でも吹付け材料の最大粒径の２倍以上、理想は５倍以上とする。
例えば、最大粒径が２ｍｍであれば４ｍｍ以上、理想は１０ｍｍ以上必要である。溝の幅が材料の最大粒径より小さいと、溝への材料の充填が不完全なものとなる。溝の幅が最大粒径の２倍以上あれば、最大粒を含めた材料全体が溝に充填されるが、強固な引っ掛かり構造とするためには、５倍以上の幅が理想である。
【００４６】
溝の幅の最大寸法は、吹付け厚みの３倍とする。例えば、吹付け厚みが２０ｍｍの場合、溝の最大幅は６０ｍｍとする。溝の幅が広すぎると引っ掛かりとしての機能が低下する。
また、溝の部分は本体部３の厚みが薄くなっているので、本体部３の寿命低下につながる。
【００４７】
３．溝の深さ（紐状部材１１の外径寸法）
溝の深さは最低でも吹付け材料の最大粒径の２倍以上とする。例えば、最大粒径が２ｍｍであれば４ｍｍ以上とする。
溝の深さが浅いとコーティング材の引っ掛かり構造が不完全なものとなる。溝の最大深さは吹付け厚みの１／２とする。例えば、吹付け厚みが２０ｍｍの場合、１０ｍｍの深さの溝とする。
深さが深すぎると、引っ掛かりの点では良好であるが、鋳造後の使用済みの吹付け材の解体除去が困難となる。
【００４８】
幅と深さの両方とも極端に小さい溝を形成するためには、それに応じた紐状部材１１を使用する必要があるが、その場合、紐状部材１１は細いものとなるため、強度的に低く、流し込み時に破断する可能性がある。
以上より溝の形状は深さに比べ幅が広い溝が適しており、その溝を形成するロープの形状は偏平状のものが理想である。
【００４９】
４．溝の間隔
溝の深さが浅く、溝の幅が小さい場合、一つの溝でのコーティング材の引っ掛りが小さいので溝と溝の間隔は狭くし、溝の本数を増やす必要がある。
逆に溝の深さが深く、溝の幅が広い場合は、一つの溝での引っ掛かり力が大きいので、溝の間隔を広くできる。
【００５０】
なお、本実施形態において、紐状部材１１を長辺側側面から底部下面を介して他方の長辺側側面まで配置したが、これに限られるものではなく、短辺側側面の面積が大きい場合には、短辺側側面から底部下面を介して他方の短辺側側面まで配置した紐状部材１１を追加してもよい。
【００５１】
また、紐状部材１１として燃焼温度（自然発火温度）が５００℃未満のものであれば他の材質（例えばビニール系）でもよいが、これに限られるものではない。紐状部材１１の燃焼温度がそれ以上の場合、乾燥終了時に、その燃焼温度以上に温度を上げることで、紐状部材１１の消失が可能となる。
さらには、脱枠した後、加熱乾燥させる前に、本体部３に食い込んだ紐状部材１１を取り除く紐取り除き工程を設けてもよい。
【００５２】
また、紐状部材１１の材質をゴム製にすると、中枠１０に固定したときに紐状部材１１に緩みが生じ難い。
また、図９に示すようにバネ１３を介して紐状部材１１を中枠１０に固定してもよい。これによっても、紐状部材１１に緩みが生じない。
【００５３】
また、横架材１２として綿の紐を用いたが、これに限られるものではなく、例えば木材の棒であってもよい。このとき、縦の紐状部材１１にその棒を食い込ませたり、紐状部材１１で棒を中枠１０に押さえつけることができる。
横架材１２は、タンディッシュ１００が大型で高さが高い場合に必要になってくるが、流し込み材の流動性を考慮して、充填不良を避けるために可能な限り少なくする。これは、横架材１２ほどの影響は無いが、縦の紐状部材１１にも言えることである。
【００５４】
また、紐状部材１１として、事前に縦横に紐が編まれた網でも良いが、コストや流し込み材料の流動性を考えると、紐状部材１１が優れる。
【００５５】
また、コーティング層をマグネシア質としたが、これに限られるものではない。
【符号の説明】
【００５６】
１      鉄皮
２      パーマれんが
３      本体部
４      コーティング層
１０      中枠
１０ａ    突起物
１１      紐状部材
１２      横架材
１３      バネ
１００      タンディッシュ（箱型）
２００      タンディッシュ（舟型）
【図１】
2018192481.tif 000003
【図２】
2018192481.tif 000004
【図３】
2018192481.tif 000005
【図４】
2018192481.tif 000006
【図５】
2018192481.tif 000007
【図６】
2018192481.tif 000008
【図７】
2018192481.tif 000009
【図８】
2018192481.tif 000010
【図９】
2018192481.tif 000011
【図１０】
2018192481.tif 000012